オプティカル効果提供媒体であって、可視または近可視スペクトルで光反応を導出することにより1以上の選択された励起波長または波長帯λEXの電磁放射の入射に応答する1以上の光反応型色素または顔料100を有する色素粒子10を含むか具えるキャリア媒体1を具え、前記キャリア媒体1の屈折率n1と、前記色素粒子10の屈折率n2;n3とは、前記1以上の光反応型色素または顔料100に到達する電磁放射の入射量を最大化するよう選択されることを特徴とするオプティカル効果提供媒体。請求項1のオプティカル効果提供媒体において、当該オプティカル効果提供媒体が印刷インク、ニス、または類似の印刷材料であり、前記キャリア媒体1として作用するバインダまたはビークルを含み、前記キャリア媒体1の屈折率n1は、硬化または乾燥状態の前記バインダまたはビークルの屈折率であることを特徴とするオプティカル効果提供媒体。請求項2のオプティカル効果提供媒体において、前記オプティカル効果提供媒体はセキュリティ印刷用のインクまたはニスであることを特徴とするオプティカル効果提供媒体。請求項1のオプティカル効果提供媒体において、前記オプティカル効果提供媒体は、前記キャリア媒体1として作用するキャリア層を具える転写材料または埋込材料であることを特徴とするオプティカル効果提供媒体。請求項4のオプティカル効果提供媒体において、前記転写材料は、フォイル、パッチ、およびホットスタンプまたはコールドスタンプ技術を含むフォイルスタンプ技術により基層の上に転写できる類似の転写材料を含む群から選択されることを特徴とするオプティカル効果提供媒体。請求項4のオプティカル効果提供媒体において、前記埋込材料は、糸、繊維、プランシェット、および基層の製造時に組み込み可能な類似の埋込材料を含む群から選択されることを特徴とするオプティカル効果提供媒体。請求項1乃至6のいずれかのオプティカル効果提供媒体において、前記色素粒子10は1以上の膜またはシェルに封入された内核材料3を具える多層の色素粒子であり、この内核材料3は前記1以上の光反応型色素または顔料100を有するか具え、前記色素粒子の選択された屈折率が、前記膜またはシェル2の屈折率n2を少なくとも含むことを特徴とするオプティカル効果提供媒体。請求項7のオプティカル効果提供媒体において、前記色素粒子の選択された屈折率がまた、内核材料3の屈折率n3を少なくとも含むことを特徴とするオプティカル効果提供媒体。請求項7または8のオプティカル効果提供媒体において、前記内核材料3は環境温度において液体であることを特徴とするオプティカル効果提供媒体。請求項1乃至9のいずれかのオプティカル効果提供媒体において、前記屈折率n1;n2;n3は、前記電磁放射の入射の少なくとも選択された励起波長または波長帯λEXにおいて互いにほぼ合致するように選択されることを特徴とするオプティカル効果提供媒体。請求項10のオプティカル効果提供媒体において、前記屈折率n1;n2;n3は、前記屈折率n1;n2;n3間の絶対差が0.5未満となるよう選択されることを特徴とするオプティカル効果提供媒体。請求項11のオプティカル効果提供媒体において、前記屈折率n1;n2;n3は、前記屈折率n1;n2;n3間の絶対差が0.1未満となるよう選択されることを特徴とするオプティカル効果提供媒体。請求項1乃至12のいずれかのオプティカル効果提供媒体において、前記1以上の光反応型色素または顔料100は、-同じか長い波長または波長帯の放出により、電磁放射の入射を吸収し応答する蛍光色素または顔料、-可視色、吸収、または透明の可逆変化により、電磁放射の入射に反応するフォトクロミック色素または顔料、を含む群から選択されることを特徴とするオプティカル効果提供媒体。請求項1乃至13のいずれかのオプティカル効果提供媒体において、前記キャリア媒体1は、前記少なくとも選択された励起波長または波長帯λEXにおいてほぼ透明であることを特徴とするオプティカル効果提供媒体。請求項1乃至14のいずれかのオプティカル効果提供媒体において、二酸化チタンTiO2サブ粒子といった添加剤または類似の屈折率の高い添加剤を、前記屈折率n1;n2;n3の少なくとも1つを調整するために具えることを特徴とするオプティカル効果提供媒体。請求項15のオプティカル効果提供媒体において、前記添加剤は高屈折率の添加剤であることを特徴とするオプティカル効果提供媒体。請求項15のオプティカル効果提供媒体において、前記添加剤は、二酸化チタンTiO2サブ粒子を含むことを特徴とするオプティカル効果提供媒体。請求項17のオプティカル効果提供媒体において、前記二酸化チタンTiO2サブ粒子は、平均粒径が1ミクロン以下であることを特徴とするオプティカル効果提供媒体。請求項18のオプティカル効果提供媒体において、前記二酸化チタンTiO2サブ粒子は、平均粒径が100nm以下であることを特徴とするオプティカル効果提供媒体。請求項1乃至19のいずれかのオプティカル効果提供媒体において、さらに、カーボンブラックサブ粒子といった前記オプティカル効果提供媒体内で可視光の拡散を低減させる可視光吸収添加剤を具えることを特徴とするオプティカル効果提供媒体。請求項1乃至20のいずれかのオプティカル効果提供媒体において、さらに、前記少なくとも選択された励起波長または波長帯λEXの1以上の狭帯域を優先的に吸収する狭帯域吸収顔料を含むことを特徴とするオプティカル効果提供媒体。請求項1乃至21のいずれかのオプティカル効果提供媒体において、前記色素粒子10はほぼ球形の色素粒子であり、平均粒径が数ミクロン乃至数十ミクロン、好ましくは0.1~10ミクロンのオーダーであることを特徴とするオプティカル効果提供媒体。請求項1乃至22のいずれかのオプティカル効果提供媒体において、前記色素粒子10はマイクロカプセル化された色素粒子であることを特徴とするオプティカル効果提供媒体。請求項1乃至23のいずれかのオプティカル効果提供媒体の使用であって、特にセキュリティ、認証、および/または識別目的で光反応型特性を提供することを特徴とする使用。基層5と、1以上の印刷、転写、塗布、埋込、または前記基層5の上か内部に提供される光反応型特性とを具え、当該光反応型特性は請求項1乃至23のいずれかのオプティカル効果提供媒体を使用して導出されることを特徴とする物品。基層5と、当該基層5の表面上に設けられる下層4と、前記下層4の上に印刷、転写、塗布、埋込、または設けられる1以上の光反応型特性とを具え、当該光反応型特性は請求項1乃至23のいずれかのオプティカル効果提供媒体を使用して導出されることを特徴とする物品。請求項26の物品において、前記下層4は広域帯吸収層であり、濃い色など好ましくは黒の層で可視スペクトルの大部分を吸収することを特徴とする物品。請求項26の物品において、前記下層4は可視スペクトルの一部、例えば色彩層のみを吸収する狭帯域吸収層であることを特徴とする物品。請求項26の物品において、前記下層4は、明るい色の、好ましくは白の層といった可視スペクトルの大部分を反射する広帯域反射層であることを特徴とする物品。請求項25乃至29のいずれかの物品において、空気と前記キャリア媒体1の間の界面での光反応特性の露出面がほぼ平坦で平滑な面であることを特徴とする物品。請求項25乃至30のいずれかの物品において、前記物品がセキュリティドキュメント、特に紙幣であることを特徴とする物品。図1を参照すると、本発明の実施例にかかるオプティカル効果提供媒体の概略断面図が示され、ここで色素粒子図1ではのみの色素粒子が符号10で示されるは多層化された色素粒子であり、膜またはシェル2に内包された内核材料3を具え、内核材料3は一般に符号100で示す1以上の光反応型色素または顔料を具える。色素粒子10はほぼ球形の色素粒子であり、数ミクロンまたは数十ミクロンのオーダーの平均粒径であり、好ましくは0.1~10ミクロンのオーダーである。このような多層の色素粒子は特に、適切なマイクロカプセル化技術を用いて生成されるマイクロカプセル化粒子とすることができる。本書において、内核材料3は好ましくは環境温度で液体である。図1では単一の膜またはシェル2を示すが、2またはそれ以上の膜またはシェルを内核材料3の周りに設けてもよい。図1に示すように、オプティカル効果提供媒体は、色素粒子10を含むか有するキャリア媒体1を具える。オプティカル効果提供媒体の特に有利な実践的な手段は、印刷インク、ニスまたは類似の印刷材料の形態とすることができる。この場合、本書の前段部分で述べたように、キャリア媒体1は基本的に、色素粒子のバインダまたはビークルであり、印刷時に実質的に液状またはペースト状であり、印刷後に乾燥または硬化して実質的に固形状態となる。バインダまたはビークルの特性は、関連する実践的な適用例およびインク/ニスの特性に依存する。水性または溶媒性のインク/ニスの場合、バインダまたはビークルは1以上の溶剤例えば水を含み、これが印刷動作の後の乾燥プロセスで蒸発する。UV硬化インク/ニスの場合、バインダまたはビークルは1以上のUV活性硬化物質を含み、これが印刷動作の後のUV照射により活性化して、典型的にバインダまたはビークルの重合が開始される。酸化または酸化養生型と呼ばれるインク/ニスも利用することができる。後者のケースでは、バインダまたはビークルは、気化酸素に触れると反応して重合プロセスを開始する1以上の参加型重合剤を含む。代替的に、オプティカル効果提供媒体は、キャリア媒体1として作用するキャリア層を有する転写材料または埋込材料の形態をとってもよい。転写材料は例えばフォイル、パッチ、又は他の、ホットスタンプ技術やコールドスタンプ技術などのフォイルスタンプ技術によって基層上に転写する。埋込型材料は、糸、ファイバ、プランシェット、および、基層の製造工程において基層上に組み込まれる類似の埋込型材料であってもよい。本発明に関して、キャリア媒体1の主たる特性は、キャリア媒体1の屈折率が設計されており、これをインデックスn1と称する。同様に、本発明に関して役割を果たす特性は、色素粒子の屈折率である。図1の場合、各色素粒子が内核材料3と外膜またはシェル2を具え、ここで膜またはシェル2と内核材料3の屈折率をそれぞれ屈折率n2、n3と称する。光反応型色素または顔料100は、本例では内核材料3に含有されており、可視または近可視スペクトルの光反応を提供することにより選択的な励起波長または波長帯λEXの電磁放射の入射に反応する様々な適切な色素または顔料であってよい。以下の色素または顔料が特に実施可能であるただし以下のリストは網羅的なものではない:-電磁放射の入射を吸収する蛍光色素または顔料UV範囲の励起を含むが限定されないであって、同じか長い波長または波長帯の放出に応答可視または近可視スペクトルの放射を含むが限定されない、-可視の色、吸収、または透明の可逆変化により、特にUV範囲で、電磁放射の入射に反応するフォトクロミック色素または顔料。本発明によると、キャリア媒体1の屈折率n1と、色素粒子10の屈折率n2、n3は、光反応型色素または顔料100に到達する電磁放射の入射量を最大化するよう選択される。キャリア媒体1として作用する倍だまたはビークルを含む印刷インク、ニス、または類似の印刷材料において、バインダまたはビークルは印刷動作の後に通常行われる硬化または乾燥工程の結果として、状態変化するすなわち液体またはペースト状からほぼ固体の状態へ。このため、硬化または乾燥状態のバインダまたはビークルの屈折率n1が重要となる。光反応型色素または顔料100に到達する電磁放射の入射量を最大化するには、入射する電磁放射の選択された連記波長または波長帯λEXで関連する屈折率を実質的に合致させることにより達成される。物質の屈折率は、対象となる関連波長に依存すると理解されたい。特に、多様な物質の屈折率は、可視スペクトルでの屈折率に比べると、UV範囲の波長で通常大きくなる。したがって、オプティカル効果提供媒体の多様な構成において関連する屈折率を合致させる際に、関連する励起波長または波長帯λEXを適切に考慮すべきである。図1に概略を示す種類のオプティカル効果提供媒体で、色素粒子は二層の粒子であり外側膜またはシェル2と内核材料3の関連する屈折率n2、n3は、外側膜またはシェル2の屈折率n2とキャリア媒体1の屈折率n1に合致するに十分であることが示される状態で試験が行われた。内核材料の屈折率n3と、他の屈折率n1、n2をさらに合致させると、しかしながら、このオプティカル効果提供媒体のパフォーマンス全体を最適化するのにさらに役立つ。光反応型色素または顔料100に到達する電磁放射の入射量を最大化するには、さらにキャリア媒体1が選択された励起波長または波長帯λEXにおいてキャリア媒体1自身の電磁放射の入射の吸収を防ぐために、実質的に透明であることを保証することにより達成される。オプティカル効果提供媒体の関連成分の屈折率を調整する方法は、前記成分に適切な添加剤を組み込んで、本来の屈折率を変化させ、所望の屈折率に調整することにより行われる。可能な添加剤は特に、二酸化チタンTiO2サブ粒子で、平均粒径が1ミクロン以下のオーダーでより好適には100nm以下、または類似の高屈折率の添加剤である。二酸化チタンは比較的高い屈折率約2.4~2.8であり、これは多くの材料より高い。しかしながら他の適切な添加剤を使用することができる。同様に、カーボンブラックサブ粒子といった可視光吸収添加剤を使用してオプティカル効果提供媒体内の可視光の散乱を低減することが望ましい。上記の添加剤は、オプティカル効果提供媒体の多様な成分のいずれか1つとして、多様なサブ粒子サイズ小、大またはその組み合わせで、例えば内核材料3内図3参照、膜またはシェル2内図4参照、および/または、キャリア媒体1内図5参照に組み込むことができる。図2に転じると、上記のオプティカル効果提供媒体を用いて、特にセキュリティ、認証、および/または識別目的のために、光反応型特性を提供する使用方法が示される。図2は、光反応特性を設けたセキュリティドキュメントなどの物品の概略断面図であり、図1のオプティカル効果提供媒体を用いてこの特性を提供している。図1を参照して既に説明した同じ構成要素を示すのに、図1と同じ符号が図2でも使用されており、その要素の重ねての説明は省略する。図2はさらに、上側面に下層4が設けられた基層5を示す例えば紙幣を製造するのに用いられるコットンペーパー。上記のオプティカル効果提供媒体を用いて提供される光反応型特性が、下層4の上に形成される。下層4は印刷、転写、塗布、あるいは他の方法で基層5の表面上に設けられる。適切な溶液で、例えばオフセット印刷により下層4を印刷することができる。下層4の特性により、多様な効果と結果を得ることができる。例えば、下層4は広域帯吸収層であり、例えば濃い色、例えば黒の層で可視スペクトルの大部分を吸収するよう設計されている。この方法により、光反応型色素または顔料を活性化するのに用いる電磁放射の入射が白色光または類似の広域可視放射であると仮定すると、下層4はこの光の大部分を吸収し、下の基層5の表面で生成されてしまう光の拡散と反射を防ぐ。下層4は代替的に、可視スペクトルの一部、例えば色彩層のみを吸収する狭帯域吸収層であってもよい。これにより、前記狭帯域内での光の拡散および/または反射が防止され、光反応型特性の所望の性能またはオプティカル効果への影響が防止される。さらに同様に、下層4は、明るい色の、好ましくは白の層といった可視スペクトルの大部分を反射する広帯域反射層であってもよい。さらに光の拡散を防止する方法は、空気とキャリア媒体1の間の界面での光反応特性の露出面が実質的に平坦で平滑な面であることを保証することによる。添付の特許請求の範囲に規定された本発明の範囲を逸脱することなく、上述した実施例に様々な変更および/または改良を施すことができる。例えば、色素粒子は単層またはモノリシックの粒子であってもよいし、図1から図4に示すような1つではなく、2またはそれ以上の膜またはシェルを具えてもよい。本発明は明らかに、1種類の色素粒子を含むオプティカル効果提供媒体に限定されるものではない。色素粒子内には多様な色素や顔料の組み合わせがあってもよい。その一例は、狭帯域吸収顔料を使用して、励起波長または波長帯から優先的に光の狭帯域を吸収することである。